(57)【特許請求の範囲】
【請求項１】
周期律表第８〜１０族卑金属元素から選ばれる少なくとも一つの元素の化合物（Ａ）と、周期律表第８〜１０族貴金属元素から選ばれる少なくとも一つの元素の化合物（Ｂ）とを含有し、前記化合物（Ａ）及び化合物（Ｂ）は還元処理を行ったものであり、かつ化合物（Ａ）に帰属する昇温還元法の還元ピーク温度が５００℃以下であることを特徴とする軽質炭化水素油の水素化処理触媒。
【請求項２】
化合物（Ｂ）の少なくとも一部がロジウム化合物である請求項１記載の水素化処理触媒。
【請求項３】
担体に化合物（Ａ）を担持し、還元処理を行った後、化合物（Ｂ）の溶液と接触させることを特徴とする請求項１または２に記載の水素化処理触媒の製造方法。
【請求項４】
請求項１記載の水素化処理触媒を用いて軽質炭化水素油を水素化することを特徴とする軽質炭化水素油の水素化処理方法。
【発明の詳細な説明】
【０００１】
【発明の属する技術分野】
本発明は、主として軽質炭化水素からなる原料を水素化処理する触媒、該触媒の製造方法及びこれを用いた軽質炭化水素油の水素化処理方法に関し、特に石油精製分野において低温で水素化処理を行うことを可能にする高活性な水素化処理触媒、該触媒の製造方法及びそれを用いた軽質炭化水素油の水素化処理方法に関するものである。
【０００２】
【従来の技術】
石油精製の分野において、水素化処理はきわめて重要な技術であり、改質や精製方法に広く使用されている。たとえば、水素共存下に原料油中の硫黄化合物を反応させて除去する水素化脱硫処理、同様に窒素化合物を除去する水素化脱窒素処理、原料油中の炭化水素を分解して軽質化する水素化分解処理、原料油中の芳香族炭化水素をはじめとする不飽和炭化水素を水素化する水添処理等に利用されている。本発明において水素化処理とはこれら水素化を伴う処理全般を指すものとする。これらの水素化処理においては触媒を用いて高温、高圧下で反応を進行させるが、反応条件を低温、低圧にすることによってプロセスの経済性を向上させるため、触媒の活性が高いことが望まれる。
【０００３】
水素化処理に用いられる水素化処理触媒は、通常、金属酸化物等の多孔質で表面積の大きい物質を担体として、水素化活性を有する金属ないし化合物を担持した担持触媒である。一般に、貴金属を用いた触媒は水素化活性が高いが、硫黄分等の物質による被毒を受けやすい。一方、ニッケル、コバルト、モリブデン、タングステン等の金属の硫化物を主体とする硫化物触媒は、貴金属触媒に比べると水素化活性は高くないが、硫黄の被毒に強いことが知られている。水素化処理においては、その目的、原料等に応じて様々な触媒が選択され用いられる。
【０００４】
このように現在にいたるまで、水素化処理触媒として多くの種類の触媒が用いられている。しかしながら近年の環境保全に対する要求の高まりを背景として、経済性を向上させる目的および環境に対する負荷を低減する目的で、さらに高活性であり、かつ高い耐硫黄性と長い触媒寿命を兼ね備えた触媒が切望されている現状にある。
【０００５】
【発明が解決しようとする課題】
水素化処理触媒として、前述した２種類の触媒、即ちモリブデン、タングステン、ニッケル、コバルト等、周期律表第６族元素または周期律表第８〜１０族卑金属元素の化合物を含有する触媒と、ロジウム、パラジウム、白金等の周期律表第８〜１０族貴金属元素を含有する触媒を単に混合しただけでは、両者の特長を兼ね備えた高性能の水素化触媒は得られない。
【０００６】
高活性の水素化触媒を得るためには、主活性成分である周期律表第６族元素または周期律表第８〜１０族卑金属元素の化合物からなる反応活性点の近傍に、選択的に周期律表第８〜１０族貴金属元素を存在させることが重要であり、これにより、周期律表第８〜１０族貴金属上で水素が活性化され、反応活性点へ水素を効率的にスピルオーバーさせることができる。この水素のスピルオーバーによって反応活性点上の水素が増加して、水素化反応活性の向上とともに、被毒物となる硫黄化合物の水素化促進による耐硫黄性の向上、および活性低下の原因となるコークの水素化促進による長寿命化が図れる。これにより高価な貴金属の使用量を低く抑えながら触媒性能を高めることができる。
【０００７】
【課題を解決するための手段】
そこで本発明の発明者らは周期律表第８〜１０族卑金属元素化合物からなる反応活性点の近傍に、周期律表第８〜１０族貴金属元素を選択的に存在させることが重要であり、これにより高価な貴金属の使用量を低く抑えながら触媒性能を高めることができることに着目し、高性能の水素化処理触媒を得るため鋭意研究を重ねた結果、反応活性点となる触媒の成分が還元を受ける際の挙動が水素化処理の触媒活性と密接な関係を有し、特定の還元特性を有する水素化処理触媒のみが高活性を有することを見出し、またこのような還元特性を有する触媒を得るための方法を見出し、本発明を完成した。
【０００８】
すなわち、本発明は周期律表第８〜１０族卑金属元素から選ばれる少なくとも一つの元素の化合物（Ａ）と、周期律表第８〜１０族貴金属元素から選ばれる少なくとも一つの元素の化合物（Ｂ）とを含有し、前記化合物（Ａ）及び化合物（Ｂ）は還元処理を行ったものであり、かつ化合物（Ａ）に帰属する昇温還元法の還元ピーク温度が５００℃以下であることを特徴とする軽質炭化水素油の水素化処理触媒、該触媒の製造方法及びこれを用いた軽質炭化水素油の水素化処理方法である。このような還元特性を有する触媒は、担体に化合物（Ａ）を担持し還元処理を行った後、化合物（Ｂ）の溶液と接触させることにより得られる。
尚、本発明の参考発明として、下記が挙げられる。
周期律表第６族元素から選ばれる少なくとも一つの元素の化合物（Ａ）と、周期律表第８〜１０族貴金属元素から選ばれる少なくとも一つの元素の化合物（Ｂ）とを含有し、前記化合物（Ａ）及び化合物（Ｂ）は還元処理を行ったものであり、かつ化合物（Ａ）に帰属する昇温還元法の還元ピーク温度が５００℃以下であることを特徴とする軽質炭化水素油の水素化処理触媒である。
以下、本発明を詳細に説明する。
【０００９】
【発明の実施の形態】
本発明の水素化処理触媒は、周期律表第８〜１０族卑金属元素から選ばれる少なくとも一つの元素の化合物（Ａ）と、周期律表第８〜１０族貴金属元素から選ばれる少なくとも一つの元素の化合物（Ｂ）の２成分を必須成分として含有する。ここに周期律表による族番号は１９８９年ＩＵＰＡＣ無機化学命名法改訂版による長周期型周期律表に基づくものである。なお本発明において、ある元素の化合物にはその元素の単体も含むものとする。
【００１０】
本発明の参考発明に用いられる周期律表第６族元素とはクロム、モリブデン、タングステンを指すものであり、その中ではモリブデン、タングステンが好ましく、モリブデンがさらに好ましい。
【００１１】
周期律表第８〜１０族卑金属元素とは鉄、コバルト、ニッケルを指し、その中ではコバルト、ニッケルが好ましい。
【００１２】
また触媒の（Ａ）成分としては、周期律表第６族元素のみを用いることは本発明の参考発明であるが、本発明においては、周期律表第８〜１０族卑金属元素のみを用いても良いが、両者とも用いても良い。
【００１３】
これら元素の化合物（Ａ）の形態は任意であるが、好ましくは硫化物、酸化物、金属であり、さらに好ましくは硫化物、金属である。また触媒中の（Ａ）成分の含有量は任意であるが、酸化物とした場合の重量換算で、触媒全量（担体を含む）に対して１〜５０重量％が好ましい。さらに好ましくは２〜３０重量％である。なおこの酸化物とは、化学式で表示するとそれぞれＦｅ3Ｏ4、Ｃｏ3Ｏ4、ＮｉＯ、ＣｒＯ3、ＭｏＯ3、ＷＯ3であり、無水物として換算する。
【００１４】
周期律表第８〜１０族貴金属元素とはルテニウム、ロジウム、パラジウム、オスミウム、イリジウム、白金を指すが、その中ではルテニウム、ロジウム、パラジウム、白金が好ましい。さらに好ましくはロジウム、パラジウム、白金であり、最も好ましくはロジウムである。これら元素の化合物の形態は任意であるが、好ましくは金属である。また（Ｂ）成分として一種類の周期律表第８〜１０族貴金属元素を用いても良いが、複数の周期律表第８〜１０族貴金属元素を用いることが好ましい。とくにロジウムと、パラジウムおよび／または白金を共存させて用いることが好ましい。触媒中の（Ｂ）成分の含有量は任意であるが、金属とした場合の重量換算で、触媒全量（担体を含む）に対して０．０１〜５重量％が好ましい。さらに好ましくは０．０５〜２重量％である。
【００１５】
触媒中の（Ａ）成分と（Ｂ）成分との含有割合は、金属として（Ｂ）／（Ａ）が１０重量％以下、特に５重量％以下であることが好ましい。
【００１６】
本発明の水素化処理触媒は、必要に応じ、（Ａ），（Ｂ）両成分以外の成分を含有しても良い。その他の成分としては、担体となる成分および非化学量論的組成を有する金属酸化物を好ましく例示できる。非化学量論的組成を有する金属酸化物としては、ランタンおよびランタニドの酸化物が好ましく、ランタン、セリウム、サマリウムの酸化物がさらに好ましい。
【００１７】
本発明の水素化処理触媒は担体を含有することが必須ではないが、活性成分の表面積を増大させて効率的に反応を行うことが可能になる点などから担体を含有することが好ましい。担体は任意であり、通常用いられる担体を使用できる。多孔質で表面積の大きなアルミナ、シリカ、チタニア、マグネシア、ジルコニア等の金属酸化物、シリカアルミナ、アルミナボリア等の複合金属酸化物、各種の粘土鉱物、活性炭等が挙げられる。
【００１８】
さらに担体はイオン交換能を有する物質を含むことが好ましい。イオン交換能を有する物質としては、ゼオライト、各種のモレキュラーシーブ、シリコアルミノフォスフェートを代表とするメタロアルミノフォスフェート、粘土鉱物等を例示することができる。中でもゼオライト、粘土鉱物が好ましい。好ましいゼオライトとしてはフォージャサイト（Ｘゼオライト、Ｙゼオライト、超安定Ｙゼオライト）、モルデナイト、βゼオライト、ペンタシル型ゼオライト（ＭＦＩ等）、フェリエライト、Ｌゼオライト、Ａゼオライト等が挙げられる。さらに好ましくは、フォージャサイト、モルデナイト、βゼオライト、ＭＦＩ、フェリエライト、Ｌゼオライトである。好ましい粘土鉱物としては、３層構造を有するスメクタイト（モンモリロナイト（ベントナイト、活性白土、酸性白土等を含む）、サポナイト、ヘクトライト、スチブンサイト等）、２層構造を有するカオリナイト、セピオライト等が挙げられる。これらの中では、合成されたスメクタイト（サポナイト、ヘクトライト、スチブンサイト）、セピオライト、特にサポナイト、スチブンサイトが好ましい。
【００１９】
また、必要に応じ担体はバインダーを含んでも良い。バインダーの種類は任意であるが、成型性に優れ、調製後の耐熱性が高いものが好ましい。アルミナゾル、ベーマイト、シリカゾル、各種の粘土鉱物などを好適に用いることができる。
【００２０】
担体を用いる場合、化合物（Ａ）の担持法は含浸法、共沈法、混練法等、任意であるが、好ましい方法として含浸法（Incipient wetness法、浸漬法等）、イオン交換法、気相担持法（ＣＶＤ法等）等が挙げられる。担持させる原料化合物の形態は担持法によって異なるが、含浸法、イオン交換法の場合、水溶性の塩化物、硝酸塩、酢酸塩等が好ましく用いられる。
【００２１】
化合物（Ｂ）の担持法は含浸法、共沈法、混練法等、任意であるが、好ましい方法として含浸法（Incipient wetness法、浸積法等）、イオン交換法、気相担持法（ＣＶＤ法等）、後で定義するイオン交換金属析出法等が挙げられ、特に好ましい担持法は、イオン交換金属析出法である。担持させる原料化合物の形態は担持法によって異なるが、含浸法、イオン交換法、イオン交換金属析出法の場合、水溶性の塩化物、硝酸塩、酢酸塩、アンミン錯体等が好ましく用いられる。なお、化合物（Ｂ）は、その一部をイオン交換金属析出法で担持し、一部を含浸法、イオン交換法などの他の担持法で担持しても良い。
【００２２】
（Ａ），（Ｂ）両成分の担持順序は任意であり、どちらを先に担持しても良く同時に担持しても良いが、化合物（Ａ）を先に担持し、化合物（Ｂ）を後に担持する方が好ましい。
【００２３】
各成分を担持した後の触媒は、酸化処理および還元処理を行うことが好ましい。酸化処理には特に制限はなく任意の方法を採用できるが、好ましくは酸素による酸化処理であり、具体的には空気中ないし酸素を含むガス中で加熱する方法である。温度は２００〜７００℃が好ましく、３００〜６５０℃がさらに好ましい。還元処理には特に制限はなく任意の方法を採用できるが、好ましくは水素による還元処理であり、具体的には水素中ないし水素を含むガス中で加熱する方法である。還元温度は２００〜７００℃が好ましく、３００〜６５０℃がさらに好ましい。また、還元処理の後、あるいは還元処理の代わりに硫化処理を行っても良い。硫化処理には特に制限はなく任意の方法を採用できるが、好ましくは硫化水素による還元処理であり、具体的には硫化水素中ないし硫化水素を含むガス中で加熱する方法である。硫化水素と水素の混合ガスを用いることが好ましい。硫化温度は２００〜７００℃が好ましく、３００〜６５０℃がさらに好ましい。しかるに、本発明の化合物（Ａ）及び化合物（Ｂ）は還元処理を行ったものである。
【００２４】
前述のとおり本発明の主眼は、（Ａ）成分からなる触媒の反応活性点の近傍に選択的に（Ｂ）成分の貴金属を存在させ、該貴金属上で水素を活性化させて反応活性点へ水素を効率的にスピルオーバーさせることにより反応活性点上の水素を増加させ、水素化反応活性、耐硫黄性の向上、および長寿命化を図ることであるが、このような触媒性能を有する本発明の水素化処理触媒は、含有する（Ａ）成分化合物に帰属する昇温還元法の還元ピーク温度が５００℃以下であることにより特徴づけられている。
【００２５】
この昇温還元法は触媒の還元挙動を評価する手法として有効な手段であり、触媒の還元され易さを知ることができる。そしてこの手法により、（Ａ）成分化合物の還元され易さと水素化処理における反応活性との間に相関があり、本発明の触媒の場合、昇温還元法の還元ピーク温度が５００℃以下である触媒が高活性であることが見出された。ここに昇温還元法の還元ピーク温度とは、触媒を水素還元雰囲気中で一定の速度で昇温した時に温度を横軸に、熱伝導度検出器からの信号強度を縦軸にして得られる昇温還元曲線におけるピーク温度である。昇温還元法による還元ピーク温度の具体的な測定法は次のとおりである。
【００２６】
(1)内径５ｍｍ±０．５ｍｍの石英管に、空気中１２０℃±１０℃で８時間以上乾燥した触媒０．１５ｇ±０．０１ｇを充填する。触媒はコーツウールで保持する。熱電対を触媒部近傍に設置し触媒部の温度を測定する。
【００２７】
(2)乾燥空気気流（流量２０ｍｌ／分±２ｍｌ／分）中で４００℃±１０℃で２時間以上前処理を行う。
【００２８】
(3)乾燥空気気流を水素／アルゴン混合ガス気流（水素５０〜７０容量％／アルゴン５０〜３０容量％、流量２０ｍｌ／分±２ｍｌ／分）に切り替える。
【００２９】
(4)混合ガス気流（流量２０ｍｌ／分±２ｍｌ／分）中で１０℃／分±０．５℃／分の昇温速度に制御して一定昇温速度で１０００℃まで昇温する。水素消費に伴う混合ガスの組成変化を熱伝導度検出器により連続的に検出し、その信号をレコーダーを用いて記録させチャートを得る。設定した昇温速度から水素消費に伴う混合ガスの組成変化と温度の相関を得る。
【００３０】
得られた昇温還元曲線のチャートの一例を図１に示す。図１の縦軸は熱伝導度検出器からの信号強度であるが、昇温還元法において水素消費に相当する値である。また図１の横軸は時間の経過を示すが、一定の速度で昇温しているのでその時点での触媒部温度に相当する値である。本発明では、信号強度（水素消費量に対応）が最も高いピークを与える時の触媒部温度を還元ピ−ク温度と定義する。
図１において、還元ピーク温度は（▲１▼）では３７３℃であり（▲２▼）では５１２℃である。
【００３１】
なお、周期律表第８〜１０族貴金属元素を含有する触媒では、その含有量等の条件によって周期律表第８〜１０族貴金属元素の還元に起因するピークが現れるので、本発明の（Ａ），（Ｂ）２成分からなる触媒においては、周期律表第８〜１０族貴金属元素の還元に起因するピークが最大となることがある。しかし周期律表第８〜１０族貴金属元素の還元に起因するピークは３００℃未満に現れるので、本発明では３００℃未満に現れるピークは周期律表第８〜１０族貴金属元素の還元に起因するピークとみなし、本発明における化合物（Ａ）に帰属する昇温還元法の還元ピーク温度は、３００℃以上のピークの内で最大のピークを与える温度と定義する。
【００３２】
本発明の水素化処理触媒は、上記測定法により測定された（Ａ）成分化合物に帰属する昇温還元法の還元ピーク温度が５００℃以下であることを特徴とするものであるが、好ましくは４５０℃以下であり、４００℃以下がさらに好ましく、特に好ましくは３９０℃以下であり、最も好ましくは３８０℃以下である。
【００３３】
このような触媒を得るために、本発明の水素化処理触媒は、ここに定義するイオン交換金属析出法で調製することが好ましい。この方法は次の工程よりなる。
(1)担体に、化合物（Ａ）を担持する。
(2)還元処理を行う。
(3)化合物（Ｂ）の溶液を接触させる。
【００３４】
(1)の工程において、担持法は任意であり、前述した担持法を採用できる。また化合物（Ａ）だけでなく、その他の成分を担持しても良い。またもう一方の触媒成分である化合物（Ｂ）の一部を同時に担持しても良い。
【００３５】
(2)の工程において、還元処理の方法は任意であり、水素の他、各種の還元剤を用いることができるが、好ましい還元処理は水素による還元処理である。この工程での還元処理温度は化合物（Ａ）の種類によって異なるが、周期律表第８〜１０族卑金属では２００〜７００℃が好ましく、３００〜６５０℃がさらに好ましい。本発明の参考発明に用いられる周期律表第６族元素では、３００〜９００℃が好ましく、５００〜８００℃がさらに好ましい。(2)の工程では、(1)の工程で担持した化合物（Ａ）の一部あるいは全部が金属状態に還元されることが重要である。
【００３６】
(3)の工程において、(2)の工程で得られた還元処理後の触媒に化合物（Ｂ）の溶液を接触させる。接触の方法は任意であるが、(2)の工程で得られた還元処理後の触媒を溶液中に浸す方法、(2)の工程で得られた還元処理後の触媒に溶液を注ぐ方法が好ましく例示できる。(2)の工程で得られた還元処理後の触媒を溶液中に浸す方法では、浸しておく時間は１分〜１日、特に２分〜５時間が好ましい。接触させる温度は０〜１００℃、特に１０〜８０℃が好ましい。用いる溶液の種類は任意であるが、主たる溶媒は水であることが好ましい。また接触させる化合物（Ｂ）の形態は任意であるが、主たる溶媒が水である場合、水溶性の塩化物、硝酸塩、酢酸塩、アンミン錯体等が好ましく用いられる。このときの濃度は０．０５〜１０重量％、特に０．１〜５重量％が好ましい。さらにこの工程の操作は不活性ガス中で行われることが望ましい。不活性ガスとしては、窒素、アルゴン、ヘリウムなどが好ましい。この工程において、金属状態に還元された成分（Ａ）の化合物と化合物（Ｂ）が反応し、金属上に周期律表第８〜１０族貴金属元素が金属として析出する。この方法をイオン交換金属析出法と呼ぶ所以である。
【００３７】
さらにこの後、還元処理を行うことが好ましい。この処理によって、活性点が安定化される。また、還元処理の後、あるいは還元処理の代わりに硫化処理を行っても良い。
【００３８】
このイオン交換金属析出法により、周期律表第８〜１０族貴金属元素を活性点の近傍に選択的に存在させることができる結果、高価な貴金属の使用量を少なくすることができる。好ましい例として、ロジウムを担持した場合、ロジウムの量は０．０１〜２重量％とすることができる。さらに好ましくは０．０２〜１重量％である。このロジウムの効果を補強するため、パラジウムおよび／または白金を共存させることが望ましい。パラジウム、白金の担持量は、触媒全量に対して好ましくは０．０１〜５重量％、さらに好ましくは０．０５〜２重量％である。
【００３９】
本発明の触媒により水素化処理される原料油は軽質炭化水素油である。本発明で言う軽質炭化水素油とは、日本工業規格の  ＪＩＳ  Ｋ２２５４  石油製品−蒸留試験方法（１９９０年改正）の常圧法蒸留試験方法により測定された９０容量％留出温度が、３９０℃以下の炭化水素油を指す。この軽質炭化水素油の例は原油を常圧蒸留装置（トッパー）で蒸留した際に留出する留出油留分であり、これにはナフサ、灯油、軽油と一部の重質軽油が含まれる。なお、重質炭化水素油が重質であるために該試験方法の常圧法蒸留試験方法で９０容量％留出温度が測定できない場合には、該試験方法の減圧法蒸留試験方法により測定された結果から求められる常圧換算留出温度によって９０容量％留出温度を決定するものとする。
【００４０】
また本発明の触媒は、水素化脱硫処理、水素化脱窒素処理、水素化分解処理、芳香族炭化水素や不飽和炭化水素の水添処理等、軽質炭化水素油の各種の水素化処理に広範囲に適用できる。
【００４１】
【実施例】
以下、本発明を実施例および比較例を用いて詳細に説明するが、本発明は実施例の範囲に限定されるものではない。
【００４２】
（触媒調製１）
合成多孔質サポナイト（スメクトンＳＡ、クニミネ工業株式会社）に、まず以下のイオン交換法でコバルトとパラジウムを担持した。１２０℃で乾燥した多孔質サポナイト１０ｇに対して０．２モル／リットルの硝酸コバルトと０．００５モル／リットルの硝酸パラジウム（ＩＩ）混合水溶液１リットルの割合で混合し８０℃以上の温度で１．５時間撹拌した。その後ろ過し、試料１０ｇに対して蒸留水２リットルとエタノール１００ミリリットルで洗浄した。１２０℃で乾燥後、空気中４００℃で４時間焼成した。得られた担持触媒を水素６５容量％／アルゴン３５容量％混合ガス気流中６００℃で３０分間還元した。その後、不活性ガス中で０．００２モル／リットルの塩化ロジウム水溶液に室温で、１０分間接触させた（イオン交換金属析出法）。１２０℃で８時間乾燥後、空気中４００℃で４時間焼成し、水素６５容量％／アルゴン３５容量％混合ガス気流中６００℃で３０分間還元した。得られた触媒を触媒▲１▼とした。
【００４３】
（触媒調製２）
合成多孔質サポナイトに、まず以下のイオン交換法でコバルトとパラジウムを担持した。１２０℃で乾燥した多孔質サポナイト１０ｇに対して０．２モル／リットルの硝酸コバルトと０．００５モル／リットルの硝酸パラジウム（ＩＩ）混合水溶液１リットルの割合で混合し８０℃以上の温度で１．５時間撹拌した。その後ろ過し、試料１０ｇに対して蒸留水２リットルとエタノール１００ミリリットルで洗浄した。１２０℃で乾燥後、空気中４００℃で４時間焼成した。得られた担持触媒に、ロジウム担持量が０．１重量％となるようにIncipient wetness法で塩化ロジウム水溶液を含浸した。１２０℃で８時間乾燥後、空気中４００℃で４時間焼成し、水素６５容量％／アルゴン３５容量％混合ガス気流中６００℃で３０分間還元した。得られた触媒を触媒▲２▼とした。
触媒調製１，２で製造した触媒▲１▼，▲２▼の金属担持量を表１に示す。
【００４４】
［実施例１］
（昇温還元法測定）
触媒▲１▼を用いて昇温還元法の測定を行った。測定には市販の装置（ＴＰ−２０００、株式会社大倉理研）を用いた。内径５ｍｍの石英管に、空気中１２０℃で８時間乾燥した触媒０．１５ｇを充填し、コーツウールで保持した。熱電対を触媒部近傍に設置し触媒部の温度を測定した。乾燥空気気流中（流量２０ｍｌ／分）で４００℃で２時間前処理を行った後、乾燥空気気流を水素／アルゴン混合ガス気流（水素６５容量％／アルゴン３５容量％、流量２０ｍｌ／分）に切り替え、混合ガス気流中で１０℃／分の昇温速度に制御して一定昇温速度で１０００℃まで昇温した。水素消費に伴う混合ガスの組成変化を熱伝導度検出器により連続的に検出し、レコーダーを用いてその信号を記録しチャートを得た。結果を図１（▲１▼）に示す。
【００４５】
（水素化脱硫実験）
固定床流通式反応装置を用いて触媒▲１▼により水素化脱硫実験を行った。原料油は中東産原油の軽油留分を脱硫した脱硫軽油を用いた。硫黄含有量は４５２重量ｐｐｍであり、９０容量％留出温度は３６０℃であった。触媒▲１▼をリアクターに充填し、水素気流中で１８０℃に昇温した後、原料油をフィードし反応温度に昇温して反応を開始した。反応条件を表２に示す。反応開始７２時間後の生成油を分析して脱硫率を求めた。結果を表１に示す。
【００４６】
［比較例１］
触媒▲１▼の代わりに触媒▲２▼を用い、実施例１と同様に昇温還元法の測定を行った。結果を図１（▲２▼）に示す。また触媒▲２▼を用い、実施例１と同様に水素化脱硫実験を行った。結果を表１に示す。
【００４７】
［比較例２］
触媒▲１▼の代わりに市販の軽油用水素化脱硫触媒（触媒▲３▼とする）を用い、実施例１と同様に昇温還元法の測定を行った。結果を図１（▲３▼）に示す。また触媒▲３▼を用い、実施例１と同様に水素化脱硫実験を行った。結果を表１に示す。
【００４８】
【表１】
触媒の金属担持量
0004564673.tif 000002
【００４９】
【表２】
水素化脱硫実験条件
0004564673.tif 000003
【００５０】
【発明の効果】
本発明によれば、周期律表第８〜１０族卑金属元素から選ばれる少なくとも一つの元素の化合物（Ａ）と、周期律表第８〜１０族貴金属元素から選ばれる少なくとも一つの元素の化合物（Ｂ）とを含有する触媒において、前記化合物（Ａ）及び化合物（Ｂ）は還元処理を行ったものであり、化合物（Ａ）に帰属する昇温還元法の還元ピーク温度を５００℃以下としたことにより、水素化反応活性の向上、長寿命化が可能となり、また高価な貴金属の使用量を低くして高性能の軽質炭化水素油の水素化処理触媒が提供される。またこのような高性能の水素化処理触媒はイオン交換金属析出法等の方法で容易に製造することができる。
【図面の簡単な説明】
【図１】触媒を水素還元雰囲気中で一定の速度で昇温した時に得られる昇温還元曲線である。横軸：温度
縦軸：熱伝導度検出器からの信号強度
▲１▼：触媒▲１▼の昇温還元曲線
▲２▼：触媒▲２▼の昇温還元曲線
▲３▼：触媒▲３▼の昇温還元曲線
【図１】
0004564673.tif 000004